(57)【要約】【課題】上層としての窒化ガリウム系半導体積層を、画一的な配向性を有し、結晶欠陥の密度が充分に低く結晶性に優れたものとすることができ、さらに充分に安定してもたらすことができるように、下層としての緩衝層を構成する。【解決手段】本発明の窒化ガリウム系半導体積層構造体１０は、表面をＣ面とするサファイアからなる基板１００と、その基板１００のＣ面と接合する領域に、低温で成長した低温緩衝層１０１が設けられ、その低温緩衝層１０１上に窒化ガリウム系半導体層１０２等が設けられ、低温緩衝層１０１は、アルミニウムよりもガリウムを主体的に含む六方晶のＡｌXＧａYＮ（０．５＜Ｙ≦１）系III族窒化物材料からなる単結晶層１０１ａを内部に有し、その単結晶層は、（１．１．−２．０．）結晶面よりも、（１．０．−１．０．）結晶面での結晶欠陥の密度を小とする、ことを特徴としている。【選択図】  図３
2006173590.tif 000002
【特許請求の範囲】
【請求項１】
単結晶基板と、その単結晶基板と接合する領域に、低温で成長した低温緩衝層とが設けられ、その低温緩衝層上に窒化ガリウム（化学式：ＧａＮ）系半導体層が設けられている窒化ガリウム系半導体積層構造体において、
上記低温緩衝層は、アルミニウム（元素記号：Ａｌ）よりもガリウム（元素記号：Ｇａ）を主体的に含む六方晶のＡｌXＧａYＮ（０．５＜Ｙ≦１、Ｘ＋Ｙ＝１）系III族窒化物材料からなる単結晶層を内部に有し、その単結晶層は、（１．１．−２．０．）結晶面よりも、（１．０．−１．０．）結晶面での結晶欠陥の密度を小とする、
ことを特徴とする窒化ガリウム系半導体積層構造体。
【請求項２】
上記単結晶基板は、表面を｛０００１｝面（Ｃ面）とするサファイア（α−アルミナ単結晶）基板である、請求項１に記載の窒化ガリウム系半導体積層構造体。
【請求項３】
上記単結晶基板は、表面を｛０００１｝面（Ｃ面）とする炭化珪素基板である、請求項１に記載の窒化ガリウム系半導体積層構造体。
【請求項４】
上記窒化ガリウム系半導体層は、その[１．０．−１．０．]方向が低温緩衝層の単結晶層の[１．０．−１．０．]方向に平行に配向されている、請求項１から３の何れか１項に記載の窒化ガリウム系半導体積層構造体。
【請求項５】
上記低温緩衝層の単結晶層は、（１．０．−１．０．）結晶面での結晶欠陥の密度が、（１．１．−２．０．）結晶面での結晶欠陥の密度の１／５以下である、請求項１から４の何れか１項に記載の窒化ガリウム系半導体積層構造体。
【請求項６】
単結晶基板上に、低温で成長させた低温緩衝層を設け、その低温緩衝層上に窒化ガリウム系半導体層を設けてなる窒化ガリウム系半導体積層構造体の製造方法において、
上記低温緩衝層の成長温度を２５０℃〜５００℃の範囲内とし、ガリウム原料をアルミニウム原料よりも先に基板表面に到達させることにより、低温緩衝層の内部に、アルミニウムよりもガリウムを主体的に含む六方晶のＡｌXＧａYＮ（０．５＜Ｙ≦１、Ｘ＋Ｙ＝１）系III族窒化物材料からなる単結晶層を形成し、その単結晶層は、（１．１．−２．０．）結晶面よりも、（１．０．−１．０．）結晶面での結晶欠陥の密度を小となるようにする、
ことを特徴とする窒化ガリウム系半導体積層構造体の製造方法。
【請求項７】
上記単結晶基板は、表面を｛０００１｝面（Ｃ面）とするサファイア（α−アルミナ単結晶）基板である、請求項６に記載の窒化ガリウム系半導体積層構造体の製造方法。
【請求項８】
上記単結晶基板は、表面を｛０００１｝面（Ｃ面）とする炭化珪素基板である、請求項６に記載の窒化ガリウム系半導体積層構造体。
【請求項９】
上記低温緩衝層の成長速度を、１ｎｍ／分〜３ｎｍ／分の範囲内とする、請求項６から８の何れか１項に記載の窒化ガリウム系半導体積層構造体の製造方法。
【請求項１０】
請求項１から５の何れか１項に記載の窒化ガリウム系半導体積層構造体を利用して構成されている、ことを特徴とする窒化ガリウム系半導体素子。
【請求項１１】
請求項１０に記載の窒化ガリウム系半導体素子を用いて構成されている、ことを特徴とするランプ。
【発明の詳細な説明】
【技術分野】
【０００１】
本発明は、III族窒化物半導体からなる低温緩衝層を備えた窒化ガリウム系半導体積層構造体、その製造方法、窒化ガリウム系半導体素子及びランプに関する。
【背景技術】
【０００２】
従来から、立方晶閃亜鉛鉱（ｚｉｎｃ  ｂｌｅｎｄｅ）結晶型または六方晶ウルツ鉱（Ｗｕｒｔｚｉｔｅ）結晶型の窒化ガリウム（ＧａＮ）系III−Ｖ族化合物半導体は、例えば、短波長可視発光素子を構成するために利用されている（例えば特許文献１参照）。また、窒化ガリウム系半導体素子を作製するための積層構造体は、例えば、サファイア（α−Ａｌ2Ｏ3単結晶）やガーネット（ｇａｒｎｅｔ）固体単結晶などの耐熱性の高いアルミニウムの酸化物単結晶を基板として作製されている（例えば特許文献２参照）。
【特許文献１】特開平２−２８８３８８号公報
【特許文献２】特開平７−２８８２３１号公報
【０００３】
しかし、サファイア等のアルミニウム酸化物からなる単結晶基板と窒化ガリウム（ＧａＮ）系半導体材料との格子定数は大きく異なる。例えば、サファイアと六方晶ＧａＮとの格子不整合度は１３．８％の大きさに達する（例えば非特許文献１参照）。このため、窒化ガリウム系半導体素子を作製するのに利用する積層構造体は、基板上に緩衝層を介して形成するのが一般となっている。格子の不整合性を緩和するための緩衝層は、従来から、比較的に低温で成膜されているため、低温緩衝層と称されている（例えば非特許文献２参照）。
【非特許文献１】平松  和政（他）、「日本結晶成長学会誌」、第２０巻、第４号、１９９３年（日本）、２８〜３６頁
【非特許文献２】赤崎  勇著、「III−Ｖ族化合物半導体」、１９９５年５月２０日、（株）培風館発行、初版、１３章
【０００４】
低温緩衝層は、例えば窒化ガリウムから形成されている（例えば特許文献３参照）。この低温緩衝層は、基板結晶との格子のミスマッチ性を緩和するために、ａｓ−ｇｒｏｗｎ状態で非晶質或いは多結晶から構成されているのが好ましいとされている（例えば特許文献３参照）。実際に、この様な構成の窒化アルミニウム（ＡｌＮ）低温緩衝層を利用して、窒化ガリウム（ＧａＮ）からなる発光層を備えたｐｎ接合型青色ＬＥＤが実用化されている（例えば非特許文献３参照）。また、青色帯光及び紫外帯光を放射する短波長ＬＥＤ製品に、この様な構成の低温緩衝層が利用されていることは、古くは、例えば、非特許文献４及び５に記載されている。更に古くは、ＭＩＳ型青色ＬＥＤにあって、例えば、非特許文献６が記すところである。
【特許文献３】特開平８−２５５９２６号公報
【非特許文献３】「エレクトロニクス」、１９９１年３月号、６３〜６６頁
【非特許文献４】天野  浩、赤崎  勇、「固体物理」、第２５巻第６号、  １９９０年(日本)、３５〜４１頁
【非特許文献５】H．Amano（他）、インスティチュート  オブ  フィジクス  コンファランス  シリ-ズ(Inst．Phys．Conf.  Ser.)，１０６巻，１０章、１９９０年（英国）  ７２５〜７３０頁
【非特許文献６】真部  勝英、「豊田合成技報」、第３１巻第２号、１９８９年（日本）、８５〜９３頁。（特に、８７頁左欄図−１、及び左欄本文上から５〜６行目）
【０００５】
低温緩衝層を下地層とすれば、その層上に、低温緩衝層を成長させた温度よりも高温において、連続性に優れるＧａＮ等のIII族窒化物半導体層を形成するのに優位であるとされている。これは、低温緩衝層の存在に依り、その表面に発生したIII族窒化物半導体の単結晶粒の横（水平）方向の成長が促進され、しいては、水平方向に優勢的に発達したIII族窒素物半導体単結晶粒の合着が円滑に進むためと解釈されている（例えば非特許文献７参照）。連続性をもたらすIII族窒化物半導体単結晶粒の相互の合着は、単結晶粒が六方晶である場合、ミラー・ブラベー（Miller・Bravais）指数にして（１．０．−１．０．）面及びそれと結晶学的に等価な結晶面で起こり得る。
【非特許文献７】Isamu  AKASAKI,  Hiroshi  AMANO,  Yasuo  KOIDE,  Kazumasa  HIRAMATSU  and  Nobuhiko  SAWAKI,  ジャーナル  オブ  クリスタル  グロース  （J. Crystal  Growth）、第９８巻、１９８９年（オランダ）、２０９〜２１９頁
【０００６】
例えば、（０．０．０．１）面（所謂、Ｃ面）を表面とするサファイアを基板として設けたIII族窒化物半導体から成る低温緩衝層にあって、その基板との接合領域に、ＡｌXＧａYＮ等のIII族窒化物半導体から構成される単結晶層を配備したIII族窒化物半導体低温緩衝層は、特定の結晶方向に画一的に配向した窒化ガリウム系半導体層をもたらすのに有効であることが示されている（例えば特許文献４参照）。
【特許文献４】特開平１０−２２２４号公報
【０００７】
しかし、画一的な配向性に加えて、更に、積層欠陥等の結晶欠陥の密度が低い、単結晶性に優れる窒化ガリウム系半導体層を上層としてもたらすために、III族窒化物半導体から成る低温緩衝層が備えるべき構成要件は充分に解明されていない。このため、従来の低温緩衝層は、配向は揃っているものの、結晶欠陥の密度が充分に低く、結晶性に優れる窒化ガリウム系半導体層を上層として充分に安定してもたらすに至らない下地層となっている。
【発明の開示】
【発明が解決しようとする課題】
【０００８】
本発明は、上記の従来技術の問題点を克服すべくなされたもので、上層としての窒化ガリウム系半導体積層を、画一的な配向性を有し、結晶欠陥の密度が充分に低く結晶性に優れたものとすることができ、さらに充分に安定してもたらすことができる、下層としての緩衝層を備えた窒化ガリウム系半導体積層構造体、その製造方法、窒化ガリウム系半導体素子及びランプを提供することを目的とする。
【課題を解決するための手段】
【０００９】
１）上記目的を達成するために、第１の発明は、単結晶基板と、その単結晶基板と接合する領域に、低温で成長した低温緩衝層とが設けられ、その低温緩衝層上に窒化ガリウム（化学式：ＧａＮ）系半導体層が設けられている窒化ガリウム系半導体積層構造体において、上記低温緩衝層は、アルミニウム（元素記号：Ａｌ）よりもガリウム（元素記号：Ｇａ）を主体的に含む六方晶のＡｌXＧａYＮ（０．５＜Ｙ≦１、Ｘ＋Ｙ＝１）系III族窒化物材料からなる単結晶層を内部に有し、その単結晶層は、（１．１．−２．０．）結晶面よりも、（１．０．−１．０．）結晶面での結晶欠陥の密度を小とする、ことを特徴としている。
【００１０】
２）第２の発明は、上記した１）項に記載の発明の構成に加えて、上記単結晶基板は、表面を｛０００１｝面（Ｃ面）とするサファイア（α−アルミナ単結晶）基板である、ことを特徴としている。
【００１１】
３）第３の発明は、上記した１）項に記載の発明の構成に加えて、上記単結晶基板は、表面を｛０００１｝面（Ｃ面）とする炭化珪素基板である、ことを特徴としている。
【００１２】
４）第４の発明は、上記した１）項から３）項の何れか１項に記載の発明の構成に加えて、上記窒化ガリウム系半導体層は、その[１．０．−１．０．]方向が低温緩衝層の単結晶層の[１．０．−１．０．]方向に平行に配向されている、ことを特徴としている。
【００１３】
５）第５の発明は、上記した１）項から４）項の何れか１項に記載の発明の構成に加えて、上記低温緩衝層の単結晶層は、（１．０．−１．０．）結晶面での結晶欠陥の密度が、（１．１．−２．０．）結晶面での結晶欠陥の密度の１／５以下である、ことを特徴としている。
【００１４】
６）第６の発明は、単結晶基板上に、低温で成長させた低温緩衝層を設け、その低温緩衝層上に窒化ガリウム系半導体層を設けてなる窒化ガリウム系半導体積層構造体の製造方法において、上記低温緩衝層の成長温度を２５０℃〜５００℃の範囲内とし、ガリウム原料をアルミニウム原料よりも先に基板表面に到達させることにより、低温緩衝層の内部に、アルミニウムよりもガリウムを主体的に含む六方晶のＡｌXＧａYＮ（０．５＜Ｙ≦１、Ｘ＋Ｙ＝１）系III族窒化物材料からなる単結晶層を形成し、その単結晶層は、（１．１．−２．０．）結晶面よりも、（１．０．−１．０．）結晶面での結晶欠陥の密度を小となるようにする、ことを特徴としている。
【００１５】
７）第７の発明は、上記した６）項に記載の発明の構成に加えて、上記単結晶基板は、表面を｛０００１｝面（Ｃ面）とするサファイア（α−アルミナ単結晶）基板である、ことを特徴としている。
【００１６】
８）第８の発明は、上記した６）項に記載の発明の構成に加えて、上記単結晶基板は、表面を｛０００１｝面（Ｃ面）とする炭化珪素基板である、ことを特徴としている。
【００１７】
９）第９の発明は、上記した６）項から８）項の何れか１項に記載の発明の構成に加えて、上記低温緩衝層の成長速度を、１ｎｍ／分〜３ｎｍ／分の範囲内とする、ことを特徴としている。
【００１８】
１０）第１０の発明は、窒化ガリウム系半導体素子であって、上記した１）項から５）項の何れか１項に記載の窒化ガリウム系半導体積層構造体を利用して構成されている、ことを特徴としている。
【００１９】
１１）第１１の発明は、ランプであって、上記した１０）項に記載の窒化ガリウム系半導体素子を用いて構成されている、ことを特徴としている。
【発明の効果】
【００２０】
本発明によれば、低温緩衝層は、アルミニウムよりもガリウムを主体的に含む六方晶のＡｌXＧａYＮ系III族窒化物材料からなる単結晶層を内部に有し、その単結晶層は、（１．０．−１．０．）結晶面での結晶欠陥の密度を、他の結晶面、特に（１．１．−２．０．）結晶面及びそれと等価な結晶面での結晶欠陥の密度より小とするように構成したので、上層の窒化ガリウム系半導体層の、特に[１．０．−１．０．]方向での結晶欠陥を少なく、連続性に優れたものとすることができ、その上層を充分に安定してもたらすことができる。
【００２１】
また、窒化ガリウム系半導体層は、その[１．０．−１．０．]方向が低温緩衝層の単結晶層の[１．０．−１．０．]方向に平行に配向されるので、（１．０．−１．０．）結晶面での結晶欠陥を大幅に低減することができ、特性に優れた窒化ガリウム系半導体発光素子をもたらすことができる。
【００２２】
また、本発明の窒化ガリウム系半導体積層構造体を利用して、窒化ガリウム系半導体素子を構成することとしたので、例えば逆方向で耐電圧不良の少ない、優れた耐電圧特性を有する発光ダイオード等の窒化ガリウム系半導体素子をもたらすことができる。
【発明を実施するための最良の形態】
【００２３】
本発明の窒化ガリウム系半導体積層構造体は、基板と、その基板上の低温緩衝層と、その低温緩衝層上の窒化ガリウム系半導体層とを少なくとも備えている。
【００２４】
上記の低温緩衝層は、アルミニウム（元素記号：Ａｌ）よりもガリウム（元素記号：Ｇａ）を主体的に含む六方晶のＡｌXＧａYＮ（０．５＜Ｙ≦１、Ｘ＋Ｙ＝１）系III族窒化物材料からなる単結晶層を内部に有し、基板をなすサファイアの（０．０．０．１．）結晶面（所謂、Ｃ面）上に、例えば有機金属化学的気相堆積（ＭＯＣＶＤ）手段により形成する。ＭＯＣＶＤ手段で形成するには、例えば、トリメチルガリウム（分子式：（ＣＨ3）3Ｇａ）やトリエチルガリウム（分子式：（Ｃ2Ｈ5）3Ｇａ）等をガリウム（Ｇａ）源として、また、トリメチルアルミニウム（分子式：（ＣＨ3）3Ａｌ）やトリイソブチルアルミニウム（分子式：（ｉ−Ｃ4Ｈ9）3Ａｌ）などの有機金属（ＭＯ）化合物をアルミニウム（Ａｌ）原料として使用する。窒素源としては、アンモニア（分子式：ＮＨ3）、ヒドラジン（分子式：Ｎ2Ｈ4）等を使用できる。熱分解する温度がより低い非対称型分子構造のジメチルヒドラジン（分子式：（ＣＨ3）2Ｈ2Ｎ2）類もＡｌXＧａYＮ低温緩衝層を成長させるための窒素（元素記号：Ｎ）の原料として使用できる。
【００２５】
サファイア基板の表面、特に（０．０．０．１．）面（Ｃ面）上に、当該基板との接合領域に、六方晶のＡｌXＧａYＮ（０．５＜Ｙ≦１、Ｘ＋Ｙ＝１）単結晶層を備えたＡｌXＧａYＮ低温緩衝層を形成するには、成長温度を２５０℃以上で５００℃以下とするのが望ましい。２５０℃未満の低温では、成長用原料の熱分解が不十分であるため、ＡｌXＧａYＮ低温緩衝層内の、サファイア基板との接合部にＡｌXＧａYＮからなる単結晶体を充分に安定して形成するに至らない。５００℃を超える高温では、ＡｌXＧａYＮからなる柱(ｃｏｌｕｍｎ)状結晶が乱立して、しかも、孤立して発生するため、サファイア基板の（０．０．０．１．）表面を一様に充分に被覆できなくなる。このため、例えば、ＡｌXＧａYＮ（０．５＜Ｙ≦１、Ｘ＋Ｙ＝１）単結晶体が連続的に繋がって成るＡｌXＧａYＮ（０．５＜Ｙ≦１、Ｘ＋Ｙ＝１）単結晶層を備えたＡｌXＧａYＮ低温緩衝層を安定して得るに支障となる。本発明に係わる連続性の有るＡｌXＧａYＮ低温緩衝層の成長温度は、３５０℃以上で４５０℃以下とするのが更に好適である。
【００２６】
上記の望ましい範囲内の温度において、ガリウム原料をアルミニウム原料よりも時間的に先にサファイア基板の（０．０．０．１．）面に到達させて、ＡｌXＧａYＮ低温緩衝層を成長させると、サファイアの[２．−１．−１．０．]方向に、[１．０．−１．０．]方向を平行として画一的に配向したＡｌXＧａYＮ（０．５＜Ｙ≦１、Ｘ＋Ｙ＝１）単結晶層を、サファイア基板のＣ面に接合させて安定して形成できる。Ｇａ原料、例えばトリメチルガリウムをサファイア基板の表面に向けて流通させてから、例えば５秒間から５分間を経た後、Ａｌ原料、例えばトリメチルアルミニウムを流入させると、ＡｌよりもＧａを富裕に含むＡｌXＧａYＮ（０．５＜Ｙ≦１、Ｘ＋Ｙ＝１）単結晶層を備えた低温緩衝層を安定して形成するに効果を奏する。ＡｌXＧａYＮ低温緩衝層を成長させる温度を、上記の好適な温度範囲内において高温に設定する場合程、Ｇａ原料を流通させてから、Ａｌ原料の流通を開始する迄の時間的間隔を短縮するのが望ましい。サファイア基板の表面に付着したＧａ原料の揮散を防いで、基板表面を万遍無く被覆するＡｌXＧａYＮ単結晶層を得るためである。例えば、ＡｌXＧａYＮ低温緩衝層を４５０℃で成長させるに際しては、Ｇａ原料を流通させてから２分以内にＡｌ原料を流通させるのが望ましい。
【００２７】
逆に、ガリウム原料よりもアルミニウム原料を先にサファイア基板の表面に到達させてしまうと、ガリウムをアルミニウムより富裕に含むとは言え、サファイアの[２．−１．−１．０．]方向に、[１．０．−１．０．]方向を平行として配向したＡｌXＧａYＮ（０．５＜Ｙ≦１、Ｘ＋Ｙ＝１）単結晶層を安定して形成できない。その様にすると、表面を（０００１）面としつつも、サファイアの[２．−１．−１．０．]方向に、[２．−１．−１．０．]方向を平行として配向した六方晶のＡｌXＧａYＮ（０．５＜Ｙ≦１、Ｘ＋Ｙ＝１）を含む、配向が画一的ではない多結晶層が形成されてしまうことがある。基板のサファイアの[２．−１．−１．０．]方向に、[２．−１．−１．０．]方向を平行として配向したＡｌXＧａYＮ（０．５＜Ｙ≦１、Ｘ＋Ｙ＝１）単結晶層を備えたＡｌXＧａYＮ低温緩衝層は、結晶欠陥の密度が小さな結晶性に優れる上層を安定してもたらすに充分に有効とはならない。
【００２８】
上記の望ましい温度範囲及びIII族構成元素の流通手段に加えて、成長速度を望ましくは毎分１ナノメーター（ｎｍ）以上で毎分３ｎｍ以下の範囲として、ＡｌXＧａYＮ低温緩衝層を成長させると、（１．０．−１．０．）面およびそれと等価な結晶面における結晶欠陥密度が低いＡｌXＧａYＮ（０．５＜Ｙ≦１、Ｘ＋Ｙ＝１）単結晶層をサファイア基板との接合領域に備えた低温緩衝層を形成できる。
【００２９】
本発明により形成されたＡｌXＧａYＮ（０．５＜Ｙ≦１、Ｘ＋Ｙ＝１）単結晶層の（１．０．−１．０．）面およびそれと等価な結晶面における結晶欠陥密度は、他の結晶面、例えば、（１．１．−２．０．）結晶面での双晶（ｔｗｉｎ）や積層欠陥（ｓｔａｃｋｉｎｇ  ｆａｕｌｔ）等の結晶欠陥の密度に比較して１／５以下である。特に、積層欠陥の密度は、約１×１０5ｃｍ-2未満である。換言すれば、[１．１．−２．０．]方向に比較して、[１．０．−１．０．]方向の結晶欠陥の密度が低いＡｌXＧａYＮ（０．５＜Ｙ≦１、Ｘ＋Ｙ＝１）単結晶層を得ることができる。
【００３０】
サファイア基板との接合領域に含まれるＡｌXＧａYＮ（０．５＜Ｙ≦１、Ｘ＋Ｙ＝１）層が単結晶であるか否かは、例えば、電子線回折像から判断できる。回折像がハロー（ｈａｌｏ）であれば、非晶質である。或いは、環（ｒｉｎｇ）状に回折が現れていれば、多結晶であることを示している。電子線回折像に、ハローや回折環が出現しておらず、斑点（ｓｐｏｔ）状の回折点が出現していれば、単結晶である。本発明では、回折斑点と共に、線状の散漫散乱（ストリーク）（物理学辞典編集委員会編著、「物理学辞典−縮刷版−」（昭和６１年１０月２０日、（株）培風館発行、初版）、７７６〜７７７頁参照）が付帯して出現する場合にあっても、それは積層欠陥等の結晶欠陥を含む単結晶層であると見做す。
【００３１】
ＡｌXＧａYＮ低温緩衝層の内部に備えられているＡｌXＧａYＮ（０．５＜Ｙ≦１、Ｘ＋Ｙ＝１）単結晶層の配向は、電子線回折法を利用して調べられる。例えば、基板をなすサファイアの[２．−１．―１．０．]方向に平行に電子線を入射させてＡｌXＧａYＮ単結晶層の電子線回折パターンを撮像したとする。その電子線回折パターンに、[１．０．−１．０．]方向から鳥瞰したＡｌXＧａYＮ単結晶の逆格子像が出現していれば、ＡｌXＧａYＮ単結晶層は、サファイアの[２．−１．−１．０．]方向に、[１．０．−１．０．]方向を平行として配向していることとなる。
【００３２】
ＡｌXＧａYＮ（０．５＜Ｙ≦１、Ｘ＋Ｙ＝１）単結晶層に含まれる積層欠陥や双晶等の結晶欠陥の存在は、例えば、電子線回折像に直線状の散漫散乱回折（ストリーク）や異常回折斑点が出現することなどから認知できる。例えば、ストリークの出現から、低温緩衝層内での積層欠陥の存在が知れる。一例として、[１．０．−１．０．]方向に平行に電子線を入射させて撮像した、本発明に係わる低温緩衝層の内部のＡｌ0.1Ｇａ0.9Ｎ単結晶層の電子線回折像を図１に示す。図１は、（１．０．−１．０．）面からの電子線回折像であり、そこには、（０００２）、（０００４）等の斑点（ｓｐｏｔ）状の回折のみ出現し、散漫散乱は認められない。従って、本発明に係わるＡｌXＧａYＮ（０．５＜Ｙ≦１、Ｘ＋Ｙ＝１）単結晶層では、（１．０．−１．０．）面での積層欠陥等の結晶欠陥の密度は低くなっているのが判る。
【００３３】
一方、電子線の入射方向を[１．１．−２．０．]方向に変更して撮像した上記と同一のＡｌ0.1Ｇａ0.9Ｎ単結晶層の電子線回折像を図２に示す。その電子線回折像には、積層欠陥の存在を示す線状の散漫散乱（ストリーク）が撮像されている。積層欠陥が高い密度で存在していれば、散漫散乱の強度は増大すると考慮される（上記の「物理学辞典−縮刷版−」、７７６〜７７７頁参照）。図２に示す（１．１．−２．０．）面からの電子線回折像には、回折斑点の間を繋ぐが如くのストリークが出現している。これは、Ａｌ0.1Ｇａ0.9Ｎ単結晶層の（１．１．−２．０．）面には、同層内の（１．０．−１．０．）面よりも多量の積層欠陥等の結晶欠陥が含まれていることを如実に示している。換言すれば、本発明に係わるＡｌ0.1Ｇａ0.9Ｎ単結晶層の[１．１．−２．０．]方向には、[１．０．−１．０．]方向よりも多量の結晶欠陥が含まれているのが示されている。
【００３４】
ＡｌXＧａYＮ（０．５＜Ｙ≦１、Ｘ＋Ｙ＝１）単結晶層の層厚は、ＡｌXＧａYＮ低温緩衝層の成長温度を高温とする程、増加する。従って、高温で薄いＡｌXＧａYＮ低温緩衝層を成長させると、サファイア基板との接合領域に限らず、低温緩衝層の全体がＡｌXＧａYＮ（０．５＜Ｙ≦１、Ｘ＋Ｙ＝１）単結晶層で占有される場合がある。この場合は、ＡｌXＧａYＮ（０．５＜Ｙ≦１、Ｘ＋Ｙ＝１）単結晶層の層厚がＡｌXＧａYＮ低温緩衝層の全体の層厚となる。一方、低温で成長させた厚いＡｌXＧａYＮ低温緩衝層では、サファイア基板と接合するＡｌXＧａYＮ（０．５＜Ｙ≦１、Ｘ＋Ｙ＝１）単結晶層と、その単結晶層上の堆積した非晶質（ａｍｏｒｐｈｏｕｓ）体から構成される場合がある。これは、ＡｌXＧａYＮ低温緩衝層の層厚が増すに伴い、サファイア基板表面の規則的な原子配列に起因する影響力が弱まり、単結晶となるに至らないためと推察される。この様な場合、ＡｌXＧａYＮ（０．５＜Ｙ≦１、Ｘ＋Ｙ＝１）単結晶層の層厚と、非晶質体との合計の層厚が、ＡｌXＧａYＮ低温緩衝層の全体の層厚となる。上記の何れの場合にしても、ＡｌXＧａYＮ低温緩衝層の全体の層厚は、１ｎｍ以上で５０ｎｍ以下とするのが望ましい。
【００３５】
サファイア基板との接合領域に設けるＡｌXＧａYＮ（０．５＜Ｙ≦１、Ｘ＋Ｙ＝１）単結晶層の層厚は、１ｎｍ以上であれば充分である。単結晶のＡｌXＧａYＮでは、アルミニウム、ガリウム及び窒素原子は相互に堅牢に結合している。従って、本発明に係わるＡｌXＧａYＮ（０．５＜Ｙ≦１、Ｘ＋Ｙ＝１）単結晶層は、ＡｌXＧａYＮ低温緩衝層上に、ＧａＮ系半導体層を形成するために、例えば、８００℃或いは１，０００℃を超え高温に曝されても、サファイア基板の表面を被覆して残存する。このため、サファイア基板と、サファイアとは一般に格子ミスマッチの大きいＧａＮ系半導体層とが直接、接触するのを回避できる。従って、サファイアとＧａＮ系半導体層と格子ミスマッチを緩和して、結晶性に優れるＧａＮ系半導体層を上層として形成するための緩衝層として有効に作用する。
【００３６】
上記の様に、ＡｌXＧａYＮ（０．５＜Ｙ≦１、Ｘ＋Ｙ＝１）単結晶層の上には、ａｓ−ｇｒｏｗｎ状態で非晶質（ａｍｏｒｐｈｏｕｓ）体が存在する場合がある。一部の非晶質体は、例えば、ＡｌXＧａYＮ低温緩衝層上に、ＧａＮ系半導体層を成長させるための高温での工程において、結晶化するのが認められる。その際、下地層としてのＡｌXＧａYＮ（０．５＜Ｙ≦１、Ｘ＋Ｙ＝１）単結晶層は、非晶質体を、配向の揃った結晶に変態させるに効果を奏する。しかし、ＡｌXＧａYＮ（０．５＜Ｙ≦１、Ｘ＋Ｙ＝１）単結晶層上の非晶質層の層厚が過大であると、ＡｌXＧａYＮ（０．５＜Ｙ≦１、Ｘ＋Ｙ＝１）単結晶層の表面近傍に在る非晶質体は結晶化するものの、それより遠方の非晶質体を結晶化できない場合がある。このより、非晶質層の全域に亘り、安定して結晶化するに困難となる。従って、ＡｌXＧａYＮ（０．５＜Ｙ≦１、Ｘ＋Ｙ＝１）単結晶層上の非晶質体の厚さは１５ｎｍ未満であるのが適する。非晶質体の厚さが零（０）であることは、ＡｌXＧａYＮ（０．５＜Ｙ≦１、Ｘ＋Ｙ＝１）単結晶層上に非晶質体が存在せず、同単結晶層の表面が露呈していることを意味している。ＡｌXＧａYＮ（０．５＜Ｙ≦１、Ｘ＋Ｙ＝１）単結晶層の表面が全面に亘り露呈していれば、それはそれで、その上に単結晶のＧａＮ系半導体層を成長させるに好都合となる。
【００３７】
本発明に係わるＡｌXＧａYＮ低温緩衝層を下地層とすれば、上層として積層欠陥等の結晶欠陥の少ないＧａＮ系半導体層を形成できる。特に、（１．０．−１．０．）面で合着を繰り返す成長様式をもって、連続膜として発達した六方晶構造の良質なＧａＮ系半導体層を形成できる。また、基板をサファイアとする場合に限定されず、表面を(０００１)面とする六方晶結晶、例えば、炭化珪素（ＳｉＣ）結晶からなる基板上で（０．０．０．１．）面で合着をしつつ成長するＧａＮ系半導体層についても、本発明のＡｌXＧａYＮ低温緩衝層を下地層として用いれば、結晶性に優れるＧａＮ系半導体層を成長できる。このことは、ＡｌXＧａYＮ（０．５＜Ｙ≦１、Ｘ＋Ｙ＝１）単結晶層の結晶欠陥の密度を他の結晶面と比較して小とする結晶面を、上層のＧａＮ系半導体層の発達過程における合着面と同一とすることにより、結晶欠陥の少ないＧａＮ系半導体層がもたらせることを示唆している。
【００３８】
本発明のＡｌXＧａYＮ低温緩衝層は、上層のIII族窒化物半導体層が合着過程を介して成長するにあって、その合着面である（１．０．−１．０．）面で結晶欠陥が増量するのを潜在的に防止できるため、ｎ形またはｐ形の伝導性のＧａＮ系半導体層を良好に形成できる。また、本発明のＡｌXＧａYＮ低温緩衝層上には、結晶欠陥が少ないため、結晶欠陥を介した不要な漏洩（ｌｅａｋ）電流を発生させない高抵抗のＧａＮ系半導体層を形成できる。この様に結晶性に優れるＧａＮ系半導体層を利用すれば、電気的特性に優れた、例えば発光素子用途の窒化ガリウム系積層構造体を作製できる。
【００３９】
ＡｌXＧａYＮ低温緩衝層上に設けるＧａＮ系半導体層は、ハロゲン（ｈａｌｏｇｅｎ）法、ハイドライド（ｈｙｄｒｉｄｅ；水素化物）法やＭＯＣＶＤ法等の気相成長手段により形成できる。また、分子線エピタキシャル法でも形成できる。例えば、ＡｌXＧａYＮ低温緩衝層上にＧａＮ系半導体材料からなるｐｎ接合型ダブルヘテロ（英略称ＤＨ）構造の発光部を設けることにより、短波長可視光を出射するレーザダイオード（ＬＤ）等の発光素子を作製するための窒化ガリウム系半導体積層構造体を形成できる。
【００４０】
更に、ＬＥＤやＬＤの様な発光素子用途の積層構造体を形成するにあって、本発明に係わるＡｌXＧａYＮ低温緩衝層と発光層（活性層）との中間に、インジウム（Ｉｎ）またはアルミニウム（Ａｌ）を含むＧａＮ系半導体薄膜層、或いはその薄膜層を含む超格子構造層を挿入させた構成とすると、ミスフィット（ｍｉｓｆｉｔ）転位の少ない結晶性に優れる発光層を得るに効果が奏される。例えば、ＡｌXＧａYＮ低温緩衝層上に設けたＧａＮ層上にＡｌQＧａ1-QＮ（０＜Ｑ≦１）からなる薄膜層を介して発光層を形成する。また別の例えば、低温緩衝層とｎ形発光層との中間に、ｎ形窒化ガリウム・インジウム（組成式ＧａQＩｎ1-QＮ；０≦Ｑ＜１）薄膜層を含む超格子構造層を挿入し、その上に発光層を形成する。この様な、高い強度の発光をもたす発光層を備えた窒化ガリウム系半導体積層構造体を利用すれば、例えば高輝度のＬＥＤを構成作製するに優位となる。このように、本発明の窒化ガリウム系半導体素子は、高輝度となるため、特定の蛍光物質と組み合わせることにより、照明器具等に適した白色ランプを提供することが可能となる。
【００４１】
本発明に係わる窒化ガリウム系半導体素子は、上記の如くの積層構造体にパターニング加工、エッチング加工等の加工を適宣及ぼし、ショットキー（Ｓｃｈｏｔｔｋｙ）電極やオーミック（Ｏｈｍｉｃ）電極等を設けて作製する。例えば、発光素子用途の積層構造体の最表層をなすコンタクト（ｃｏｎｔａｃｔ）層や電流拡散層または窓（ｗｉｎｄｏｗ）層に、一方の極性のオーミック電極を設ける。加えて、ＡｌXＧａYＮ低温緩衝層上の、例えばIII−Ｖ族化合物半導体層上に他の一方の極性のオーミック電極を設けてＬＥＤを作製する。
【００４２】
本発明は上記した構成に基づいて次のような作用を有している。すなわち、表面を（０００１）面（Ｃ面）とするサファイア基板上に形成されたＡｌXＧａYＮ低温緩衝層にあって、その内部で、上記サファイア基板と接合する領域に設けられた、サファイアの[２．−１．−１．０．]方向に、[１．０．−１．０．]方向を平行として配向し、且つ、（１．０．−１．０．）結晶面での結晶欠陥密度を小とするＡｌXＧａYＮ（０．５＜Ｙ≦１、Ｘ＋Ｙ＝１）単結晶層は、低温緩衝層上に、配向が画一的に統一され、また、[１．０．−１．０．]方向に結晶欠陥の少ないＧａＮ系半導体層をもたらす作用を有する。
【００４３】
また上記のように、基板をなすサファイアの特定の結晶方向に配向し、特定の結晶面での結晶欠陥密度を小とするＡｌXＧａYＮ（０．５＜Ｙ≦１、Ｘ＋Ｙ＝１）単結晶層は、ＡｌXＧａYＮ低温緩衝層上に、高温で上層を堆積する際にも単結晶性を保ちながら、サファイア基板の表面に残存し、サファイア基板と上層として設けるＧａＮ系半導体層との不整合を緩和する作用を有する。
【００４４】
また基板をなすサファイアに関し、上記の特定の結晶方向に配向し、また、特定の結晶面での結晶欠陥密度を小とする、低温緩衝層に備えられているＡｌXＧａYＮ（０．５＜Ｙ≦１、Ｘ＋Ｙ＝１）単結晶層は、その上に非晶質体が存在する場合に、非晶質体を、ＡｌXＧａYＮ（０．５＜Ｙ≦１、Ｘ＋Ｙ＝１）単結晶層と同一の配向を有する単結晶に変態させる作用を有する。
【実施例】
【００４５】
（第１実施例）  サファイア基板上に、ＡｌXＧａYＮ低温緩衝層を介して、ＧａＮ系半導体層を成長させて窒化ガリウム系半導体積層構造体を構成する場合を例にして、本発明を具体的に説明する。
【００４６】
本第１実施例に記載の積層構造体１０の断面構造を、図３に模式的に示す。
【００４７】
積層構造体１０に備えられているIII族窒化物半導体層１０２〜１１０は、サファイア基板１００の（０．０．０．１．）表面上に、窒化アルミニウム・ガリウム混晶（組成式Ａｌ0.10Ｇａ0.90Ｎ）低温緩衝層１０１を介して形成した。低温緩衝層１０１は、トリエチルガリウム（（Ｃ2Ｈ5）3Ｇａ）をガリウム（Ｇａ）源とし、トリメチルアルミニウム（（ＣＨ3）3Ａｌ）をアルミニウム（Ａｌ）源とし、アンモニア（ＮＨ3）を窒素（Ｎ）源とする常圧（略大気圧）ＭＯＣＶＤ手段により、４００℃で成長させた。ガリウム源をアルミニウム源よりも時間的に先にサファイア基板１００の（０．０．０．１．）面に到達させて、低温緩衝層１０１を成長させた。成長速度は、ＭＯＣＶＤ反応系へ単位時間あたりに供給する上記の（Ｃ2Ｈ5）3Ｇａと（ＣＨ3）3Ａｌの濃度の総量を調整して、毎分３ｎｍとした。低温緩衝層１０１の層厚は１８ｎｍとした。
【００４８】
電子線回折技法により、ａｓ−ｇｒｏｗｎ状態で低温緩衝層１０１の内部の結晶構造を解析した。サファイア基板１００の（０．０．０．１．）表面から約８ｎｍの厚さの領域からはスポット（斑点）状の回折パターンが得られたことから、サファイア基板１００と接合するＡｌ0.10Ｇａ0.90Ｎ低温緩衝層１０１の領域には、Ａｌ0.10Ｇａ0.90Ｎ単結晶層１０１ａが存在していると認められた。また、電子線回折パターンから、Ａｌ0.10Ｇａ0.90Ｎ単結晶層１０１ａは、サファイアの（０．０．０．１．）表面に、（０．０．０．１．）面を平行として積重した六方晶結晶から構成されているのが示された。また、電子線の入射方向との関係から、Ａｌ0.10Ｇａ0.90Ｎ単結晶層１０１ａは、基板１００をなすサファイアの［２．−１．−１．０．］方向に、［１．０．−１．０］方向を平行として配向しているのが判明した。Ａｌ0.10Ｇａ0.90Ｎ単結晶層１０１ａの層厚は約２ｎｍであった。また、Ａｌ0.10Ｇａ0.90Ｎ単結晶層１０１ａの表面上には高さを約１０ｎｍとする非晶質体が散在しており、このため、Ａｌ0.10Ｇａ0.90Ｎ低温緩衝層１０１の全体の層厚は、ａｓ−ｇｒｏｗｎ状態で約１２ｎｍとなっていた。
【００４９】
Ａｌ0.10Ｇａ0.90Ｎ低温緩衝層１０１上には、ＭＯＣＶＤ手段により、次の（イ）〜（ト）項に記載のＧａＮ系ＩＩＩ族窒化物半導体層１０２〜１０８を成長させて、本発明に係わる積層構造体１０を構成した。
（イ）Ｓｉドープｎ形ＧａＮ層１０２（キャリア濃度（ｎ）＝１×１０18ｃｍ-3、層厚（ｔ）＝５５００ｎｍ）
（ロ）１２層のＳｉドープｎ形窒化ガリウム・インジウム混晶（Ｇａ0.98Ｉｎ0.02Ｎ）層（ｔ＝１．５ｎｍ）と、１１層のＳｉドープｎ形窒化ガリウム・インジウム混晶（Ｇａ0.99Ｉｎ0.01Ｎ）層（ｔ＝１．５ｎｍ）とからなる超格子構造層１０３
（ハ）８層のｎ形ＧａＮ（ｔ＝１５ｎｍ）層と、７層のｎ形Ｇａ0.95Ｉｎ0.05Ｎ層（ｔ＝２．０ｎｍ）とからなる量子井戸構造層１０４
（ニ）Ａｌ0.25Ｇａ0.75Ｎからなる高抵抗層１０５（ｔ＝１．５ｎｍ）
（ホ）３層のＡｌ0.10Ｇａ0.90Ｎ混晶層（ｔ＝１．５ｎｍ）と、４層のＡｌ0.10Ｇａ0.88Ｉｎ0.02Ｎ混晶層（ｔ＝１．５ｎｍ）とからなる超格子構造層１０６
（ヘ）ｐ形Ａｌ0.10Ｇａ0.90Ｎ層１０７（キャリア濃度（ｐ）＝６×１０17ｃｍ-3、ｔ＝２．０ｎｍ）
（ト）ｐ形Ａｌ0.05Ｇａ0.95Ｎ層１０８（キャリア濃度（ｐ）＝９×１０17ｃｍ-3、ｔ＝３５０ｎｍ）
【００５０】
上記の（イ）〜（ト）の各項に記載のＩＩＩ族窒化物半導体層は、Ａｌ0.10Ｇａ0.90Ｎ単結晶層１０１ａを備えた低温緩衝層１０１を下地として順次、積層させて成長させたため、何れも単結晶層となった。断面ＴＥＭ技法での観察では、Ａｌ0.10Ｇａ0.90Ｎ低温緩衝層１０１と、より高温の１０８０℃で成長させたｎ形ＧａＮ層１０２との接合界面には、非晶質体の存在は殆ど認められなかった。このことから、ａｓ−ｇｒｏｗｎ状態で、低温緩衝層１０１をなすＡｌ0.10Ｇａ0.90Ｎ単結晶層１０１ａの表面に散在していた非晶質体は、高温（１０８０℃）でｎ形ＧａＮ層１０２を堆積する際に、結晶化するものと判断された。また、各III族窒化物半導体層１０２〜１０８は、画一的な方向に配向したＡｌ0.10Ｇａ0.90Ｎ単結晶層１０１ａを含む低温緩衝層１０１上に堆積したため、何れも、基板１００のサファイアの［２．−１．−１．０．］方向に、［１．０．−１．０．］方向を平行として配向した六方晶の単結晶層となっていた。このため、配向性の揃った単結晶性に優れるＧａＮ系ＩＩＩ族窒化物半導体単結晶層１０２〜１０８を備えた積層構造体１０がもたらされることとなった。
【００５１】
（第２実施例）  本発明に係わる構成の窒化ガリウム系半導体積層構造体からＬＥＤを構成する場合を例にして本発明を具体的に説明する。
【００５２】
上記の第１実施例に記載した積層構造体１０を用いて作製した、本第２実施例のＬＥＤ１Ａの平面構造を、図４に模式的に示す。また、図５には、ＬＥＤ１Ａの断面模式図を示す。図４及び図５において、図３に掲示したのと同一の構成要素については、同一の符号を付して示してある。
【００５３】
上記の第１実施例に記載の積層構造体１０を、一般的なプラズマエッチング手段により加工して、ｎ形オーミック電極２０１を設ける領域に限り、Ａｌ0.10Ｇａ0.90Ｎ低温緩衝層１０１を介して設けたｎ形ＧａＮ層１０２の表面を露出させた。次に、露出させたｎ形ＧａＮ層１０２の表面上に、同表面に接触するタングステン（Ｗ）膜と、その上にアルミニウム（Ａｌ）膜を重層させた構成を含むｎ形オーミック電極２０１を設けた。一方、積層構造体１０の表面をなすｐ形Ａｌ0.05Ｇａ0.95Ｎ層１０８の表面には、金（Ａｕ）・ガリウム（Ｇａ）・ニッケル（Ｎｉ）合金膜とニッケル酸化物膜とを重層させた膜を格子状に配置して構成したｐ形オーミック電極２０２を形成した。また、ｐ形オーミック電極２０２の一部には、ｐ形オーミック電極２０２に電気的に導通させて、底部がニッケル（Ｎｉ）から構成され、上層が金（Ａｕ）・チタン（元素記号：Ｔｉ）合金膜からなる台座（ｐａｄ）電極２０３を設けた。
【００５４】
これより、第１実施例に記載のｎ形ＧａＮ層１０２をｎ形クラッド（ｃｌａｄ）層とし、ＧａＮ層／ｎ形Ｇａ0.95Ｉｎ0.05Ｎ層とからなる量子井戸構造層１０４を発光層とし、最表層のｐ形Ａｌ0.05Ｇａ0.95Ｎ層１０８をｐ形コンタクト（ｃｏｎｔａｃｔ）層とするｐｎ接合型ダブルヘテロ（ＤＨ）構造のＬＥＤ１Ａを作製した。
【００５５】
ｎ形及びｐ形オーミック電極２０１、２０２の間に、順方向に２０ｍＡの素子駆動電流を流通したところ、ＬＥＤ１Ａからは中心の波長を４５０ｎｍとする青色帯光が放射された。また、一般的な積分球を利用して測定された、樹脂でモールドする以前のチップ（ｃｈｉｐ）状態での発光強度は約５ミリワット（ｍＷ）に達した。順方向電圧（Ｖｆ）は３．３Ｖと低値となった。また、ｎ形オーミック電極２０１及びｐ形オーミック電極２０２を、共に画一的な配向を有するＡｌ0.10Ｇａ0.90Ｎ単結晶層１０１ａをａｓ−ｇｒｏｗｎ状態で備えているＡｌ0.10Ｇａ0.90Ｎ低温緩衝層１０１を介して形成した、結晶性に優れるＩＩＩ族窒化物半導体層上に設ける構成としたため、局所的な耐電圧不良（ローカルブレークダウン）の少ないものとなった。このため、逆方向電流を１０μＡとした際の逆方向電圧は１５Ｖを越える高値となった。
【００５６】
（第３実施例）  本発明に係わる構成を備えた窒化ガリウム系半導体積層構造体からＬＥＤを構成する場合を例にして本発明を具体的に説明する。
【００５７】
低温緩衝層を、第１実施例とは異なる窒化ガリウム（ＧａＮ）から構成し、その他の構成層は第１実施例に記載と全く同一として窒化ガリウム系積層構造体を構成した。ＧａＮ低温緩衝層は、（ＣＨ3）3ＧａとＮＨ3を原料とする常圧（略大気圧）ＭＯＣＶＤ手段により３５０℃で形成した。低温緩衝層をなすＧａＮ層の全体の層厚は１５ｎｍとした。
【００５８】
一般的な電子線回折法で調査した結果によれば、低温緩衝層のサファイア基板との接合する領域には、ａｓ−ｇｒｏｗｎ状態で既に、サファイアの［２．−１．−１．０．］方向に、［１．０．−１．０．］方向を平行とする六方晶のＧａＮからなる単結晶層が存在していることが確認された。このＧａＮ単結晶層は、基板としたサファイアの（０．０．０．１．）表面の略全域を被覆する様に存在しており、領域が異なっていても上記の配向性は画一的に保持されているのが電子線回折パターンから示された。また、ＧａＮ単結晶層の（０．０．０．１．）表面上には、断面形状を略球状とする非晶質体が散在しているのが認められた。ＧａＮ低温緩衝層上に、積層構造体を構成する各層を形成した後においては、非晶質体は殆ど認められなかったことから、この非晶質体は、高温でＧａＮ低温緩衝層上に構成層を形成する際に、結晶化したと察せられた。
【００５９】
上記の積層構造体に、上記の第２実施例に記載の如くのエッチング加工を及ぼした後、第２実施例に記載したのと同一の配置及び構成からなるｎ形ならびにｐ形オーミック電極を設けた。上記の第２実施例と同様に作製したＬＥＤからは、順方向電流を２０ｍＡとした際に、中心波長を４５０ｎｍとする青色帯光が放射された。また、一般的な積分球を利用して測定された、樹脂でモールドする以前のチップ（ｃｈｉｐ）状態での発光強度は約５ミリワット（ｍＷ）に達した。順方向電圧（Ｖｆ）は３．３Ｖと低値となった。また、ｎ形及びｐ形オーミック電極の何れをも、本発明に係わる結晶構成からなるＧａＮ低温緩衝層により、画一的な配向を有することとなったＧａＮ系単結晶層上に設けたため、局所的な耐電圧不良の少ないＬＥＤが提供された。
【００６０】
アルミニウムよりもガリウムを主体的に含みつつも、アルミニウム源としたトリメチルアルミニウムを、ガリウム源としたトリエチルガリウムよりも先に、サファイア基板の（０．０．０．１．）表面に到達させて形成したＡｌ0.10Ｇａ0.90Ｎ低温緩衝層をＭＯＣＶＤ法により成長させた。低温緩衝層とサファイア基板との接合領域には、サファイアの［２．−１．−１．０］方向に［２．−１．−１．０．］を平行として配向した六方晶の結晶を含む多結晶層が存在した。この低温緩衝層上に、第１実施例に記載と同一の半導体層１０２〜１０８を積層させ、第２実施例に記載の手段に則り、ＬＥＤを作製した。このＬＥＤからは、第２実施例に記載した如くの波長の青色光が発せらるものの、その発光強度は約１ｍＷであり、第２実施例に記載のＬＥＤと比較すれば、約１／５の弱さであった。また、逆方向電流を通流した際には、ローカルブリークダウンが多発し、このため電気的耐圧も５Ｖ（＠１０μＡ）と低く、耐電圧性の無いＬＥＤとなった。
【図面の簡単な説明】
【００６１】
【図１】低温緩衝層の内部の単結晶層の[１．０．−１．０]方向からの電子線回折像を示す図である。
【図２】低温緩衝層の内部の単結晶層の[１．１．−２．０]方向からの電子線回折像を示す図である。
【図３】第１実施例に記載の積層構造体の断面構造を示す模式図である。
【図４】第２実施例に記載のＬＥＤの平面構造を示す模式図である。
【図５】図４に記載のＬＥＤのＸ−Ｘ線断面構造を示す模式図である。
【符号の説明】
【００６２】
１Ａ  ＬＥＤ
１０    積層構造体
１００    サファイア基板
１０１    低温緩衝層
１０１ａ  低温緩衝層内部の単結晶層
１０２    ｎ形ＧａＮ層
１０３    ＧａＩｎＮ超格子構造層
１０４    ＧａＮ／ＧａＩｎＮ量子井戸構造層
１０５    ＡｌＧａＮ高抵抗層
１０６    ＡｌＧａＮ／ＡｌＧａＩｎＮ超格子構造層
１０７    ｐ形ＡｌＧａＮ層
１０８    ｐ形ＡｌＧａＮ層
２０１    ｎ形オーミック電極
２０２    ｐ形オーミック電極
２０３    ｐ形台座電極
【図１】
2006173590.tif 000003
【図２】
2006173590.tif 000004
【図３】
2006173590.tif 000005
【図４】
2006173590.tif 000006
【図５】
2006173590.tif 000007